(57)【要約】【課題】表面のざらつきを無くすことで使用感が良好になる成形品の成形方法を提供する。【解決手段】石膏やシラス等を計量する第１の計量工程（Ｓ１）と、成形材料や水を計量する第２の計量工程（Ｓ１）と、第１の計量工程（Ｓ１）で計量された石膏やシラス等と、第２の計量工程（Ｓ１）で計量された成形材料や水とを混ぜ合わせる混合工程（Ｓ３）と、混合工程（Ｓ３）で混合された混合物を型９に入れる型入れ工程（Ｓ５、Ｓ７、Ｓ９、Ｓ１１、Ｓ１３、Ｓ１５）と、型入れ工程で型入れされた混合物を固化する固化工程（Ｓ１７）と、固化工程で固化した混合物を記型から取り外すことで成形品を得る脱型工程（Ｓ１９）とを有する。【選択図】図２
2020183087.tif 000002
【特許請求の範囲】
【請求項１】
４５．０ｗｔ％（Ｍａｓｓ％）〜６５．０ｗｔ％の石膏と、２０．０ｗｔ％〜３０．０ｗｔ％のシラスと、８．０ｗｔ％〜１２．０ｗｔ％のパミスと、１．０ｗｔ％〜１０．０ｗｔ％の木節粘度と、０．１ｗｔ％〜１０．０ｗｔ％の顔料と、０．０５ｗｔ％〜０．３０ｗｔ％のコットンパウダーと、０．０１ｗｔ％〜０．２０ｗｔ％のメトローズとの合計が１００ｗｔ％となるように、前記石膏と前記シラスと前記パミスと前記木節粘度と前記顔料と前記コットンパウダーと前記メトローズとを計量する第１の計量工程と、
前記第１の計量工程で計量された石膏とシラスとパミスと木節粘度と顔料とコットンパウダーとメトローズとを合せた質量が６５．０ｗｔ％〜８５．０ｗｔ％になり、成形材料の質量が０．２ｗｔ％〜０．７ｗｔ％になり、水の質量が１４．０ｗｔ％〜３５．０ｗｔ％になるとともに、前記第１の計量工程で計量された石膏とシラスとパミスと木節粘度と顔料とコットンパウダーとメトローズを合せた質量と、前記成形材料の質量と、前記水の質量との合計が１００ｗｔ％になるように、前記成形材料と前記水とを計量する第２の計量工程と、
前記第１の計量工程で計量された石膏とシラスとパミスと木節粘度と顔料とコットンパウダーとメトローズと、前記第２の計量工程で計量された成形材料と、前記第２の計量工程で計量された水とを混ぜ合わせる混合工程と、
前記混合工程で混合された混合物を型に入れる型入れ工程と、
前記型入れ工程で型入れされた混合物を固化する固化工程と、
前記固化工程で固化した混合物を前記型から取り外すことで成形品を得る脱型工程と、
を有することを特徴とする成形品の成形方法。
【請求項２】
請求項１に記載の成形品の成形方法であって、
前記型入れ工程は、
前記型のキャビティの表面に前記混合工程で混合された混合物を、所定の厚さで設ける前期型入れ工程と、
前記前期型入れ工程で設けた混合物の空気抜きをする前期空気抜き工程と、
前記前期空気抜き工程での空気抜きがされた後、前記型のキャビティ内に前記混合工程で混合された混合物を設ける後期型入れ工程と、
前記後期型入れ工程で設けた混合物の空気抜きをする後期空気抜き工程と、
を有することを特徴とする成形品の成形方法。
【請求項３】
請求項２に記載の成形品の成形方法であって、
前記各空気抜き工程は、
前記型のキャビティ内に前記混合工程で混合された混合物を設けた後、前記型をタップすることで、前記混合工程で混合された混合物の表面に気泡を浮かせる気泡浮かせ工程と、
前記気泡浮かせ工程で生じた気泡を排除する気泡排除工程と、
を有することを特徴とする成形品の成形方法。
【請求項４】
請求項２または請求項３に記載の成形品の成形方法であって、
前記型の表面の一部には平面状の部位が形成されており、前記型のキャビティは、前記平面状の部位に囲まれた態様で前記平面状の部位から凹んでおり、
前記後期空気抜き工程での空気抜きがされた状態では、前記混合工程で混合された混合物が前記型のキャビティ内の総てに設けられているとともに、前記平面状の部位よりも僅かに盛り上がっており、
前記型入れ工程は、前記後期空気抜き工程後に、平面状の部位を有する蓋材の前記平面状の部位が前記型の前記平面状の部位に接するとともに前記型のキャビティを囲むようにして、前記蓋材を前記型に設ける蓋材設置工程を有することを特徴とする成形品の成形方法。
【請求項５】
請求項２〜請求項４のいずれか１項に記載の成形品の成形方法であって、
前記前期型入れ工程は、前記型のキャビティの表面に筆を用いて前記混合工程で混合された混合物を塗ることでなされることを特徴とする成形品の成形方法。
【発明の詳細な説明】
【技術分野】
【０００１】
本発明は、シラスを用いた成形品の成形方法に関する。
【背景技術】
【０００２】
従来、シラスを用いた建築用壁材として、たとえば特許文献１、特許文献２に記載されているものが知られている。上記壁材は、シラスと結合材と粘度材とスサ類を適宜の割合で調合し、この調合したものに水を加えて混練し、この混練したものを下地に塗布することで製造されている。
【先行技術文献】
【特許文献】
【０００３】
【特許文献１】特開平１１−６２０５３号公報
【特許文献２】特開２００１−３５４８７５号公報
【発明の概要】
【発明が解決しようとする課題】
【０００４】
シラスを用いた成形品は、優れた調湿性や消臭性等を備えている。そこで、シラスを用いた成形品を、壁材以外にも使用することが考えられる。たとえば、シラスを用いた成形品を、コースター等の食器やオブジェとして使用することが考えられる。
【０００５】
しかしながら、従来の壁材と同様な配合で食器やオブジェを成形すると、スサ等が混入されていることで表面がざらつき使用感が悪化するという問題がある。
【０００６】
本発明は、上記課題に鑑みてなされたものであり、シラスを用いた成形品の成形方法において、表面のざらつきを無くすことで使用感が良好になる成形品の成形方法を提供することを目的とする。
【課題を解決するための手段】
【０００７】
請求項１に記載の発明は、４５．０ｗｔ％（Ｍａｓｓ％）〜６５．０ｗｔ％の石膏と、２０．０ｗｔ％〜３０．０ｗｔ％のシラスと、８．０ｗｔ％〜１２．０ｗｔ％のパミスと、１．０ｗｔ％〜１０．０ｗｔ％の木節粘度と、０．１ｗｔ％〜１０．０ｗｔ％の顔料と、０．０５ｗｔ％〜０．３０ｗｔ％のコットンパウダーと、０．０１ｗｔ％〜０．２０ｗｔ％のメトローズとの合計が１００ｗｔ％となるように、前記石膏と前記シラスと前記パミスと前記木節粘度と前記顔料と前記コットンパウダーと前記メトローズとを計量する第１の計量工程と、前記第１の計量工程で計量された石膏とシラスとパミスと木節粘度と顔料とコットンパウダーとメトローズとを合せた質量が６５．０ｗｔ％〜８５．０ｗｔ％になり、成形材料の質量が０．２ｗｔ％〜０．７ｗｔ％になり、水の質量が１４．０ｗｔ％〜３５．０ｗｔ％になるとともに、前記第１の計量工程で計量された石膏とシラスとパミスと木節粘度と顔料とコットンパウダーとメトローズを合せた質量と、前記成形材料の質量と、前記水の質量との合計が１００ｗｔ％になるように、前記成形材料と前記水とを計量する第２の計量工程と、前記第１の計量工程で計量された石膏とシラスとパミスと木節粘度と顔料とコットンパウダーとメトローズと、前記第２の計量工程で計量された成形材料と、前記第２の計量工程で計量された水とを混ぜ合わせる混合工程と、前記混合工程で混合された混合物を型に入れる型入れ工程と、前記型入れ工程で型入れされた混合物を固化する固化工程と、前記固化工程で固化した混合物を前記型から取り外すことで成形品を得る脱型工程とを有する成形品の成形方法である。
【０００８】
請求項２に記載の発明は、請求項１に記載の成形品の成形方法であって、前記型入れ工程は、前記型のキャビティの表面に前記混合工程で混合された混合物を、所定の厚さで設ける前期型入れ工程と、前記前期型入れ工程で設けた混合物の空気抜きをする前期空気抜き工程と、前記前期空気抜き工程での空気抜きがされた後、前記型のキャビティ内に前記混合工程で混合された混合物を設ける後期型入れ工程と、前記後期型入れ工程で設けた混合物の空気抜きをする後期空気抜き工程とを有する成形品の成形方法である。
【０００９】
請求項３に記載の発明は、請求項２に記載の成形品の成形方法であって、前記各空気抜き工程は、前記型のキャビティ内に前記混合工程で混合された混合物を設けた後、前記型をタップすることで、前記混合工程で混合された混合物の表面に気泡を浮かせる気泡浮かせ工程と、前記気泡浮かせ工程で生じた気泡を排除する気泡排除工程とを有する成形品の成形方法である。
【００１０】
請求項４に記載の発明は、請求項２または請求項３に記載の成形品の成形方法であって、前記型の表面の一部には平面状の部位が形成されており、前記型のキャビティは、前記平面状の部位に囲まれた態様で前記平面状の部位から凹んでおり、前記後期空気抜き工程での空気抜きがされた状態では、前記混合工程で混合された混合物が前記型のキャビティ内の総てに設けられているとともに、前記平面状の部位よりも僅かに盛り上がっており、前記型入れ工程は、前記後期空気抜き工程後に、平面状の部位を有する蓋材の前記平面状の部位が前記型の前記平面状の部位に接するとともに前記型のキャビティを囲むようにして、前記蓋材を前記型に設ける蓋材設置工程を有する成形品の成形方法である。
【００１１】
請求項５に記載の発明は、請求項２〜請求項４のいずれか１項に記載の成形品の成形方法であって、前記前期型入れ工程は、前記型のキャビティの表面に筆を用いて前記混合工程で混合された混合物を塗ることでなされる成形品の成形方法である。
【発明の効果】
【００１２】
本発明によれば、表面のざらつきを無くすことで使用感が良好になる成形品の成形方法を提供することができるという効果を奏する。
【図面の簡単な説明】
【００１３】
【図１】本発明の実施形態に係る成形品の成形方法で得られたコースターを示す図であり、（ｂ）は（ａ）におけるＩＢ矢視図であり、（ｃ）は（ａ）におけるＩＣ−ＩＣ断面を示す図であり、（ｄ）は（ａ）におけるＩＤ−ＩＤ断面を示す図である。
【図２】本発明の実施形態に係るコースターの成形方法を示す図である。
【図３】本発明の実施形態に係るコースターの成形方法を示す図である。
【発明を実施するための形態】
【００１４】
本発明の実施形態に係る成形品の成形方法で得られたコースター１を図１に示す。なお、本件明細書では、成形品としてコースター１を例として掲げているが、コースター以外の食器やオブジェ（たとえば室内に設置されるオブジェ）や日用品等を成形品として掲げることができる。
【００１５】
コースター１は、矩形な平板状に形成されており、一対の凹部３とロゴマーク５とが設けられている。一対の凹部３が設けられていることで、コースター１が箸おきとして使用しやすくなっている。すなわち、箸の先端部を一対の凹部３の間の部位７と一対の凹部３の内の一方の凹部３の上側に配置し、箸の基端部がコースター１の外に出るように配置すれば、箸を斜めに延びてしかも転がることなくコースター１に置くことができるようになっている。ロゴマーク５は、たとえば、僅かに凹んで形成されている。
【００１６】
本発明の実施形態に係るコースター１の成形方法（製造方法）は、図２で示すように、第１の計量工程、第２の計量工程（Ｓ１）と混合工程（Ｓ３）と型入れ工程（Ｓ５、Ｓ７、Ｓ９、Ｓ１１、Ｓ１３、Ｓ１５）と固化工程（硬化工程；Ｓ１７）と脱型工程（離型工程；Ｓ１９）とを有する。なお、詳しくは後述するが、ステップＳ１９では、必要に応じて、みみ取りも行う。
【００１７】
第１の計量工程（Ｓ１）では、石膏（乾燥している石膏）とシラス（乾燥しているシラス）とパミス（乾燥しているパミス）と木節粘度（乾燥している木節粘度）と顔料（乾燥している顔料）とコットンパウダー（乾燥しているコットンパウダー）とメトローズ（乾燥しているメトローズ）とを計量する。
【００１８】
また、第１の計量工程（Ｓ１）では、４５．０ｗｔ％（Ｍａｓｓ％）〜６５．０ｗｔ％の石膏と、２０．０ｗｔ％〜３０．０ｗｔ％のシラスと、８．０ｗｔ％〜１２．０ｗｔ％のパミスと、１．０ｗｔ％〜１０．０ｗｔ％の木節粘度と、０．１ｗｔ％〜１０．０ｗｔ％の顔料と、０．０５ｗｔ％〜０．３０ｗｔ％のコットンパウダーと、０．０１ｗｔ％〜０．２０ｗｔ％のメトローズと、不可避不純物との合計が１００ｗｔ％となるように、石膏、シラス、パミス、木節粘度、顔料、コットンパウダー、メトローズをそれぞれ計量する。
【００１９】
ここで、シラスやパミス等について説明する。
【００２０】
シラスは、九州の一部の地域に堆積している火砕流噴出物のうち、主に約２７０００年前の姶良（あいら）カルデラ（現在の錦江湾奥部）の噴火によって発生した入戸火砕流を起源とする、白色〜灰白色で砂状のものをいう。鹿児島湾周辺では、シラスの堆積層の厚さが数１０ｍ〜２００ｍになっており、埋蔵量は、７５０億ｍ３と見積もられている。
【００２１】
シラスは、一般的な土壌に比べて固結性が弱く、透水性が高い。シラスは産地により多少の差はあるが、火山ガラスを主成分として（７０％程度）、長石、石英を含んでいる。また、磁鉄鉱や紫蘇輝石なども含んでいる。また、天然ガラス岩は、ガラス中の水の含有率によって黒曜岩、真珠岩、松脂岩に分類されるが、シラス中の火山ガラスは３ｗｔ％の水分を含み、その量は真珠岩に相当する。化学組成においても、真珠岩に近い値を示す。ガラス分については、熱重量分析によって、非晶質特有の網目構造を形成していると考えられる。シラスの化学組成は、平均するとケイ酸を約７０％、アルミナを約１４％含み、その他、アルカリ金属酸化物、アルカリ土類酸化物、鉄酸化物を含む。
【００２２】
パミス（軽石）は、火山砕屑物の一種であり浮石ともいう。パミスは、多孔質になっており、見かけ比重が水より小さく、淡色を呈している。また、パミスは、安山岩質、石英安山岩質、流紋岩質のガラス質火山岩の一種で、マグマが冷却するときに、その中のガスが急に逃げことで多孔質になったものである。
【００２３】
木節粘度は、愛知県瀬戸市周辺、三重県島ヶ原地方、岐阜県多治見市周辺などに発達する新第三紀末の亜炭層、および福島県と茨城県にまたがる常磐炭田の古第三紀の炭層などに密接に伴って産出する粘土である。耐火物原料および陶磁器原料として古くから利用されている。
【００２４】
コットンパウダーは、短い（たとえば２００μｍ以下）綿の繊維が大量に集まったことで生成されている。メトローズは、天然に存在するセルロース（パルプ）を原料とし、苛性ソーダで処理した後、塩化メチル、酸化プロピレンまたは酸化エチレンなどのエーテル化剤と反応させて得られる非イオン性の水溶性のセルロースエーテルである。
【００２５】
第２の計量工程（Ｓ１）では、成形材料（乾燥している成形材料）と水とを計量する。なお、成形材料としてたとえばアラビアガムを用い、水としてたとえば水道水を用いる。
【００２６】
さらに説明すると、第２の計量工程（Ｓ１）では、第１の計量工程（Ｓ１）で計量された石膏とシラスとパミスと木節粘度と顔料とコットンパウダーとメトローズとを合せた質量（合計質量）が６５．０ｗｔ％〜８５．０ｗｔ％になり、成形材料の質量が０．２ｗｔ％〜０．７ｗｔ％になり、水の質量が１４．０ｗｔ％〜３５．０ｗｔ％になるとともに、第１の計量工程で計量された石膏とシラスとパミスと木節粘度と顔料とコットンパウダーとメトローズを合せた質量と、前記成形材料の質量と、前記水の質量と、不可避不純物との合計が１００ｗｔ％になるように、成形材料と水とを計量する。
【００２７】
混合工程（Ｓ３）では、第１の計量工程（Ｓ１）で計量された石膏とシラスとパミスと木節粘度と顔料とコットンパウダーとメトローズと、第２の計量工程（Ｓ１）で計量された成形材料と水とを混ぜ合わせて練る（混錬する）。
【００２８】
なお、混合工程（Ｓ３）での混合される前の状態では、第１の計量工程（Ｓ１）で計量された石膏とシラスとパミスと木節粘度と顔料とコットンパウダーとメトローズと第２の計量工程（Ｓ１）で計量された成形材料とのそれぞれは粉状になっている。たとえば、第１の計量工程では、粉状の石膏と粉状のシラスと粉状のパミスと粉状の木節粘度と粉状の顔料と粉状のコットンパウダーと粉状のメトローズとを計量するようになっている。また、第２の計量工程では、粉状の成形材料を計量するようになっている。
【００２９】
さらに説明すると、混合工程（Ｓ３）での混合される前の状態では、たとえば、シラスは最大粒径が２００μｍである粒状（粉状）になっており、パミスは粒径が６０μｍ〜２００μｍである粒状（粉状）になっており、木節粘土やメトローズは最大粒径が３００μｍである粒状（粉状）になっており、コットンパウダーを構成している繊維の長さは５００μｍ以下になっており、顔料や石膏は最大粒径が２００μｍである粒状（粉状）になっている。
【００３０】
なお、木節粘土、シラス等は、たとえば、篩にかけることで、上述した粒径のものを得ることができる。
【００３１】
さらに、木節粘土はこの産出箇所によって色の濃淡があるが、本発明の実施形態に係る成形品の成形方法では、顔料の色を消さないようにするために、木節粘土の中に濃い色付きの塊や粒子が存在する場合、これらの色の濃いものは除去し、白色に近い色のものを使用する。
【００３２】
たとえば、マンセル色表示系において、彩度が「４」以上もしくは明度が「４」以上である木節粘土の塊や粒子は前もって除去され、成形品の材料として使用しないようにしている。同様にして、他の材料も色の濃いものは除去している。
【００３３】
また、混合工程（Ｓ３）で石膏とシラスとパミスと木節粘度と顔料とコットンパウダーとメトローズと成形材料と水とを合せて良く練ることで、粘土を水で柔らかくしたような所定の粘度の半流動体状の混合物が形成される。
【００３４】
型入れ工程（Ｓ５、Ｓ７、Ｓ９、Ｓ１１、Ｓ１３、Ｓ１５）では、混合工程（Ｓ３）で混合された混合物（成形品の材料）を成形するために、混合工程（Ｓ３）で混合された混合物を型９に入れる（図３（ａ）、（ｂ）参照）。型９は、たとえば、シリコンゴム等の弾性を備えた材料で構成されている。
【００３５】
固化工程（Ｓ１７）では、型入れ工程（Ｓ５、Ｓ７、Ｓ９、Ｓ１１、Ｓ１３、Ｓ１５）で型入れされた混合物（成形品の材料）を固化する（硬化させる）。脱型工程（Ｓ１９）では、固化工程（Ｓ１７）で固化した混合物を型９から取り外すことでコースター１を得る。
【００３６】
さらに説明すると、型９にはキャビティ（凹部）１１が形成されている。型入れ工程は、前期型入れ工程（１回目の型入れ；Ｓ５）と前期空気抜き工程（１回目の空気抜き；Ｓ７）と後期型入れ工程（２回目の型入れ；Ｓ９）と後期空気抜き工程（１回目の空気抜き；Ｓ１１）とを経てなされる。
【００３７】
前期型入れ工程（Ｓ５）では、型９のキャビティ１１の表面（たとえば表面の全面）に混合工程（Ｓ３）で混合された混合物を、所定の厚さで設ける（図３（ａ）参照）。前期型入れ工程（Ｓ５）をした後は、図３（ａ）で示すように、型９のキャビティ１１内の全体が混合工程（Ｓ３）で混合された混合物で満たされておらず、型９のキャビティ内には、混合工程（Ｓ３）で混合された混合物がさらに入る凹部１３が存在している。
【００３８】
前期空気抜き工程（Ｓ７）では、前期型入れ工程（Ｓ５）で設けた混合物の空気抜きをする。
【００３９】
後期型入れ工程（Ｓ９）では、前期空気抜き工程（Ｓ７）での空気抜きがされた後、型９のキャビティ１１内に混合工程（Ｓ３）で混合された混合物を設ける（図３（ｂ）参照）。
【００４０】
後期空気抜き工程（Ｓ１１）では、後期型入れ工程（Ｓ９）で設けた混合物の空気抜きをする。
【００４１】
なお、後期型入れ工程（Ｓ９）と後期空気抜き工程（Ｓ１１）とをこの複数回繰り返す場合がある（Ｓ１３）。すなわち、前期型入れ工程（Ｓ５）、前期空気抜き（Ｓ７）後に残っている凹部１３を、複数回にわけて混合物で満たす場合がある。
【００４２】
各空気抜き工程（前期空気抜き工程（Ｓ７）、後期空気抜き工程（Ｓ１１））は、気泡浮かせ工程と気泡排除工程とを経てなされる。
【００４３】
気泡浮かせ工程では、型９のキャビティ１１内に混合工程（Ｓ３）で混合された混合物を設けた後、型９をたとえば手動でタップすることで、混合工程（Ｓ３）で混合された混合物の表面に気泡を浮かせる。
【００４４】
型９のタップは、混合工程（Ｓ３）で混合された混合物が重力でこぼれないように型９のキャビティ１１を上にし、型９の下部（平面状の下面の少なくとも一部）を作業台等の被当接物に複数回ぶつけて型９に軽い衝撃を加えることでなされる。なお、型９に振動を与えることで、気泡浮かせ工程をしてもよい。
【００４５】
気泡浮かせ工程によって、混合工程（Ｓ３）で混合された混合物があたかも液状化したような様相を呈し、混合工程（Ｓ３）で混合された混合物内に存在していた気泡が、混合工程（Ｓ３）で混合された混合物の表面に浮き出て現れる。
【００４６】
気泡排除工程では、気泡浮かせ工程で生じた気泡を排除する。たとえば。気泡排除工程では、棒状に形成され先端が尖っている竹串等で、気泡浮かせ工程で浮いている気泡をつつき、気泡を破壊する。
【００４７】
ところで、図３（ａ）等で示すように、型９の表面の一部には平面状の部位（上面）１５が形成されており、型９のキャビティ１１は、環状の平面状の部位１５に囲まれた態様で平面状の部位１５から凹んでいる。
【００４８】
後期空気抜き工程（Ｓ１１）での空気抜きがされた状態では、混合工程（Ｓ３）で混合された混合物が型９のキャビティ１１内の総てに（キャビティ１１の空間の総てを隙間なく満たすように）設けられている（図３（ｂ）参照）とともに、平面状部位１５から僅かに盛り上がっている。なお、図３（ｂ）では、混合工程（Ｓ３）で混合された混合物の上面と平面状の部位１５の平面とがお互いに一致している（同一平面上に位置している）が、実際には、混合物の上面は平面状部位１５よりも僅かに盛り上がっている（図３（ｂ）の二点鎖線１７を参照）。
【００４９】
また、型入れ工程は、蓋材設置工程（キャビティ閉工程；Ｓ１５）を有する。蓋材設置工程（Ｓ１５）では、後期空気抜き工程（Ｓ１１）後に、平面状の部位１９を有する蓋材２１の平面が型９の平面状の部位１５に接するとともに型９のキャビティ１１を囲むようにして、蓋材２１を型９に設ける（図３（ｃ）参照）。
【００５０】
なお、図３（ｃ）では、平面状の部位１５の一部であってキャビティ１１を囲むようにしてキャビティ１１に隣接している部位２３で、型９と蓋材２１とがお互いに接触しているが、図３（ｂ）の二点鎖線１７で示すように、混合工程（Ｓ３）で混合された混合物が僅かに盛り上がっているので、実際には、部位２３では、部位１５と蓋材２１との間に薄い膜状の混合物が存在している。
【００５１】
また、前期型入れ工程（Ｓ５）では、混合工程（Ｓ３）で混合された混合物を泡立てないようにして、型９のキャビティ１１の表面に筆を用いて混合工程（Ｓ３）で混合された混合物を塗る。
【００５２】
なお、前期型入れ工程（Ｓ５）では、型９のキャビティ１１の表面の全面に筆を用いて混合工程で混合された混合物を塗るようにしているが、型９のキャビティ１１の隅部（気泡が残りやすい部位である隅部）２５に気泡が残らないようにするために、少なくとも型９のキャビティ１１の隅部２５に、筆を用いて混合工程（Ｓ３）で混合された混合物を塗り、型９のキャビティ１１の他の表面部位では、たとえばヘラを用いて、混合工程（Ｓ３）で混合された混合物を塗ってもよい。
【００５３】
また、前期型入れ工程（Ｓ５）では、まず、隅部２５とロゴマーク５に対応して凸になっている部位とこの周囲に混合工程（Ｓ３）で混合された混合物を塗ってから、型９のキャビティ１１の他の表面部位に混合工程（Ｓ３）で混合された混合物を塗る。
【００５４】
すなわち、コースター１の表面のロゴマーク（たとえば、コースター１の平面状の表面から僅かに凹んでいるロゴマーク）５が設けられていることで、型９のキャビティ１１にロゴマーク５を成形する部位（たとえば、キャビティの平面状の表面から僅かに凸になっている部位）が形成されている場合には、凸になっている部位に隅部が形成されているので、凸になっている部位とこの周囲にも筆を用いて混合工程（３）で混合された混合物を塗る。
【００５５】
また、後期型入れ工程（Ｓ９）では、たとえばヘラを用いて、型９のキャビティ１１内であってキャビティ１１に混合工程（Ｓ３）で混合された混合物を設ける。後期型入れ工程（Ｓ９）で型９のキャビティ１１内に入れられた混合物は、この入れられた直後、キャビティ１１の中央部で盛り上がっている。後期型入れ工程（Ｓ９）では、キャビティ１１の中央部に混合物を入れた後、後期空気抜き工程（Ｓ１１）で型９をタップすることで、キャビティ１１の中央部に入れられた混合物の均しと空気抜きを同時にする。
【００５６】
固化工程（Ｓ１７）で固化し脱型工程（Ｓ１９）で型９から離した状態では、図３（ｄ）で示すように、コースター１にミミ２７が存在している。上述したように図３（ｃ）で示す部位２３のところに薄膜状の混合物が存在していたからである。
【００５７】
そこで、ミミ２７を除去し（Ｓ１９）、続いて、常温で１回目の乾燥をする（１回目の養生をさせる；Ｓ２１）。
【００５８】
続いて、バリ取りを行い（Ｓ２３）、常温で２回目の乾燥をし（２回目の養生をさせ；Ｓ２５）、コースター１の吸水テストを行う（Ｓ２７）。なお、脱型工程（Ｓ１９）をした後、型９の洗浄をする（Ｓ２９）。
【００５９】
ここで、コースター１の成形方法についてさらに説明する。
【００６０】
準備段階として、シリコン型９、蓋材であるアクリル板（たとえば透明アクリル板）２１に汚れが無いことを確認する。材料の付着等の汚れがあった場合は、筆でやさしく入念に水洗いし、ペーパータオルで水分を完全にふき取る。
【００６１】
混合工程（Ｓ３）では、まず、各計量工程（Ｓ１）で計量されたもの（水を除く）をかき混ぜる。続いて、このかき混ぜたもの（粉）に、第２の計量工程（Ｓ１）で計量された水を入れ、粉と水が混ざり切る様に数分間撹拌するとともに練る。
【００６２】
前期型入れ工程（Ｓ５）では、練った材料を、上述したように、シリコン型９のロゴマーク５に対応する部位と隅部２５に気泡が残らないように、筆を立てて、泡立てないように塗る。ロゴマーク５の部分は少し厚めにして、型９全体に、０．５ｍｍ〜２ｍｍ程度の厚さで塗る。前期型入れ工程（Ｓ５）は、混合工程（Ｓ３）の終了後すぐに行うことが望ましい。
【００６３】
前期空気抜き工程（Ｓ７）では、型９の手前の左右の両端を持って、型９で適宜の回数タップをすることで空気を抜く。続いて、型９を回し、４つの全ての辺で適宜の回数タップをする。気泡が出ていたら、竹串で気泡を引っかくように割る。この後、適宜の回数タップをすることで混合物の表面を均す。前期空気抜き工程（Ｓ７）は前期型入れ工程（Ｓ５）の終了後すぐに行うことが望ましい。
【００６４】
後期型入れ工程（Ｓ９）では、混合工程（Ｓ３）で得られた混合物を再度適宜の時間撹拌してから、すぐに、混合物を型９のキャビティ１１に入れる。また、後期型入れ工程（Ｓ９）や後期空気抜き工程（Ｓ１１）では、混合工程（Ｓ３）で得られた混合物を、複数回（たとえば２回）に分けて、型９のキャビティ１１に入れて空気抜きをする。
【００６５】
後期型入れ工程（Ｓ９）の１回目の混合物の型入れでは、混合物を型９のキャビティ１１の半分程度、空気が入らないようにキャビティ１１の中央付近に入れる。後期型入れ工程（Ｓ９）の１回目の空気抜きでは、型９の手前の左右の両端を持って、型９で適宜の回数（前期空気抜き工程（Ｓ７）よりも多い所定の回数）タップをすることで空気を抜く。続いて、型９を回し、４つの全ての辺で適宜の回数（前期空気抜き工程（Ｓ７）よりも多い所定の回数）タップをする。気泡が出ていたら、竹串で気泡を引っかくように割る。この後、適宜の回数タップをすることで混合物の表面を均す。後期型入れ工程（Ｓ９）の１回目の空気抜きは、後期型入れ工程（Ｓ９）の１回目の型入れの終了後すぐに行うことが望ましい。
【００６６】
後期型入れ工程（Ｓ９）の２回目の混合物の型入れでは、混合物を型９のキャビティ１１の上面まで、空気が入らないようにキャビティ１１に入れる。後期型入れ工程（Ｓ９）の２回目の空気抜きでも、型９の手前の左右の両端を持って、型９で適宜の回数（前期空気抜き工程（Ｓ７）よりも多い所定の回数）タップをすることで空気を抜く。続いて、型９を回し、４つの全ての辺で適宜の回数（前期空気抜き工程（Ｓ７）よりも多い所定の回数）タップをする。気泡が出ていたら、竹串で気泡を引っかくように割る。この後、適宜の回数タップをすることで混合物の表面を均す。後期型入れ工程（Ｓ９）の２回目の混合物の型入れは、後期型入れ工程（Ｓ９）の１回目の空気抜きの終了後すぐに行うことが望ましい。また、後期型入れ工程（Ｓ９）の２回目の空気抜きは、後期型入れ工程（Ｓ９）の２回目の型入れの終了後すぐに行うことが望ましい。
【００６７】
蓋材設置工程（Ｓ１５）では、図３（ｂ）に二点鎖線１７で示すように、混合物が少し盛り上がっているので、アクリル板２１を端から少しずつ空気が入らないように型９の部位１５に張り付ける。このときに空気が残っているのであれば、アクリル板２１を前後左右に少し動かし空気を抜く。気泡が見えなくなったら、アクリル板２１をシリコン型９に密着させるように、アクリル板２１とシリコン型９と端を押え付ける。
【００６８】
コースター１の成形方法によれば、石膏とシラスとパミスと木節粘度と顔料とコットンパウダーとメトローズと成形材料と水とを混ぜ合わせ、この混ぜ合せた混合物（成形品の材料）を型９に入れて固化させ、固化したものを型９から取り外すことでコースター１を得ており、コースター１の材料として、スサ、骨材を使用していないので、コースター１の表面のざらつきを無くすことができ、使用感が良好になる。
【００６９】
また、コースター１の成形方法によれば、木節粘度の最大粒径を３００μｍにしている等、コースター１の材料の粒径を小さくしているので、これによっても、コースター１の表面のざらつきを無くすことができる。
【００７０】
また、コースター１の成形方法によれば、色の濃い木節粘度の粒子を使用していないので、顔料の色が木節粘度等によって邪魔されず、色をきれいに出すことができる。
【００７１】
さらに、コースター１の成形方法によれば、シラスを用いているので、従来の壁材と同様に消臭性や調湿性等を得ることができる。
【００７２】
また、コースター１の成形方法によれば、型入れ工程が、前期型入れ工程（Ｓ５）と前期空気抜き工程（Ｓ７）と後期型入れ工程（Ｓ９）と後期空気抜き工程（Ｓ１１）とによってなされるので、型９のキャビティ１１の表面と混合物（コースター１）との間に空隙が形成されることが防止され、内部に気泡が入り込んでおらず表面にも気泡の痕跡が形成されていないコースター１を得ることができる。これにより、コースター１の強度の低下が防止され、コースター１の見栄えが悪化することが防止され表面のざらつきを無くすことができる。
【００７３】
また、コースター１の成形方法によれば、空気抜き工程（Ｓ７、Ｓ１１）が、型９をタップすることで気泡を浮かせる気泡浮かせ工程と、竹串等で気泡を破壊する気泡排除工程とでなされるので、特殊な装置や器具を用いることなく、コースター１における気泡の発生を防止することができる。
【００７４】
また、コースター１の成形方法によれば、後期空気抜き工程（Ｓ１１）での空気抜きがされた状態では、混合工程（Ｓ３）で混合された混合物（成形品の材料）が型９のキャビティ１１内の総てに設けられているとともに型９の平面状部位１５から僅かに盛り上がっており、型入れ工程が、後期空気抜き工程（Ｓ１１）後に蓋材２１の平面状の部位１９が型９の平面状の部位１５に接するとともに型９のキャビティ１１を囲むようにして蓋材２１を型９に設ける蓋材設置工程をなされるので、型９のキャビティ１１の空間に隙間なく成形品の材料を充填してこの充填された成形品の材料を固化させることができ、複数のコースター１を製造するときに、コースター１の蓋材２１に対向して部位が混合物不足で凹むことがなくなり、形状のばらつきが無いコースター１を容易に得ることができる。
【００７５】
また、コースター１の成形方法によれば、型入れ工程が、型９のキャビティ１１の表面に筆を用いて成形品の材料を塗ることでなされるので、キャビティ１１の表面とコースター１との間に空隙が形成されることを一層確実に防止することができ、特に、キャビティ１１の隅部２５に空隙が形成されることを確実に防止することができ、表面（特に角部）に空隙や気泡の痕跡が形成されていないコースター１を得ることができる。
【００７６】
ところで、第１の計量工程（Ｓ１）において、好ましくは、石膏等の割合を次に示すようにすることができる。すなわち、５３．０ｗｔ％〜５８．０ｗｔ％の石膏、２４．０ｗｔ％〜２７．０ｗｔ％のシラス、９．０ｗｔ％〜１１．０ｗｔ％のパミス、４．０ｗｔ％〜６．０ｗｔ％の木節粘度、０．５０ｗｔ％〜７．０ｗｔ％の顔料、０．０９ｗｔ％〜０．１４ｗｔ％のコットンパウダー、０．０５ｗｔ％〜０．０７ｗｔ％のメトローズとすることができる。この場合において、第２の計量工程（Ｓ１）で、好ましくは、第１の計量工程で計量された石膏とシラスとパミスと木節粘度と顔料とコットンパウダーとメトローズとを合せた質量が７０．０ｗｔ％〜８０．０ｗｔ％になり、成形材料の質量が０．３ｗｔ％〜０．５ｗｔ％、水の質量が１９．０ｗｔ％〜３０．０ｗｔ％となるようにすることができる。
【００７７】
さらに、１つ目の具体例では、第１の計量工程（Ｓ１）が、５７．０７ｗｔ％の石膏、２６．６７ｗｔ％のシラス、１０．３８ｗｔ％のパミス、５．１９ｗｔ％の木節粘度、０．５０ｗｔ％の顔料、０．１３ｗｔ％のコットンパウダー、０．０６ｗｔ％のメトローズとなる。この場合において、第２の計量工程（Ｓ１）で、第１の計量工程で計量された石膏とシラスとパミスと木節粘度と顔料とコットンパウダーとメトローズとを合せた質量が７４．７２ｗｔ％であるとすると、成形材料の質量が０．３７ｗｔ％になり、水の質量が２４．９１ｗｔ％になる。
【００７８】
２つ目の具体例では、第１の計量工程（Ｓ１）が、５５．１４ｗｔ％の石膏、２５．７７ｗｔ％のシラス、１０．０３ｗｔ％のパミス、５．０１ｗｔ％の木節粘度、３．８６ｗｔ％の顔料、０．１３ｗｔ％のコットンパウダー、０．０６ｗｔ％のメトローズとなる。この場合において、第２の計量工程（Ｓ１）で、第１の計量工程で計量された石膏とシラスとパミスと木節粘度と顔料とコットンパウダーとメトローズとを合せた質量が７４．７２ｗｔ％であるとすると、成形材料の質量が０．３７ｗｔ％になり、水の質量が２４．９１ｗｔ％になる。
【００７９】
３つ目の具体例では、第１の計量工程（Ｓ１）が、５３．９６ｗｔ％の石膏、２４．８３ｗｔ％のシラス、９．８１ｗｔ％のパミス、４．９１ｗｔ％の木節粘度、６．３３ｗｔ％の顔料、０．１０ｗｔ％のコットンパウダー、０．０６ｗｔ％のメトローズとなる。この場合において、第２の計量工程（Ｓ１）で、第１の計量工程で計量された石膏とシラスとパミスと木節粘度と顔料とコットンパウダーとメトローズとを合せた質量が７４．７２ｗｔ％であるとすると、成形材料の質量が０．３７ｗｔ％になり、水の質量が２４．９１ｗｔ％になる。
【００８０】
なお、上記説明では、型９が１つの塊になっているが、成形品１の形状等に応じて、型９が複数の部材に分割されている構成であってもよい。この場合、当然のことではあるが、複数の部材を組付けた状態で型９が使用される。
【符号の説明】
【００８１】
１  成形品（コースター）
９  型
１１  キャビティ
１５  型の平面状の部位
１９  蓋材の平面状の部位
２１  蓋材
Ｓ１  第１の計量工程、第２の計量工程
Ｓ３  混合工程
Ｓ５  前期型入れ工程
Ｓ７  前期空気抜き工程
Ｓ９  後期型入れ工程
Ｓ１１  後期空気抜き工程
Ｓ１５  蓋材設置工程
Ｓ１７  固化工程
Ｓ１９  脱型工程
【図１】
2020183087.tif 000003
【図２】
2020183087.tif 000004
【図３】
2020183087.tif 000005